(57)【要約】  本発明は、電極集電体の一面または両面に電極合剤が塗布されている二次電池用電極であって、前記電極合剤は、集電体に近い部分の電極合剤層（Ａ）及び集電体から遠い部分の電極合剤層（Ｂ）を含み、前記電極合剤層（Ａ）は、平均直径が異なる２つの活物質の混合物を含み、前記電極合剤層（Ｂ）は、平均直径が同じ活物質を含む二次電池用電極及びその製造方法を提供する。【特許請求の範囲】
【請求項１】
電極集電体の一面または両面に電極合剤が塗布されている二次電池用電極であって、
前記電極合剤は、集電体に近い部分の電極合剤層（Ａ）及び集電体から遠い部分の電極合剤層（Ｂ）を含み、前記電極合剤層（Ａ）は、平均直径が異なる２つの活物質の混合物を含み、前記電極合剤層（Ｂ）は、平均直径が同じ活物質を含むことを特徴とする、二次電池用電極。
【請求項２】
前記電極合剤層（Ａ）の活物質は、平均直径１〜１０μｍの範囲の活物質と平均直径３〜３０μｍの範囲の活物質との混合物であることを特徴とする、請求項１に記載の二次電池用電極。
【請求項３】
前記電極合剤層（Ｂ）の活物質は、平均直径３〜３０μｍの範囲の活物質であることを特徴とする、請求項１に記載の二次電池用電極。
【請求項４】
前記電極合剤層（Ａ）の電極密度は、電極合剤層（Ｂ）の電極密度よりも高いことを特徴とする、請求項１に記載の二次電池用電極。
【請求項５】
前記電極合剤層（Ａ）及び電極合剤層（Ｂ）は、全厚を基準として３：７〜７：３の割合で構成されることを特徴とする、請求項１に記載の二次電池用電極。
【請求項６】
前記電極は、正極または負極であることを特徴とする、請求項１に記載の二次電池用電極。
【請求項７】
前記正極は、正極活物質として、下記化学式１で表されるスピネル構造のリチウムマンガン複合酸化物を含むことを特徴とする、請求項６に記載の二次電池用電極：
ＬｉｘＭｙＭｎ２−ｙＯ４−ｚＡｚ（１）
上記式中、０．９≦ｘ≦１．２、０＜ｙ＜２、０≦ｚ＜０．２であり、
Ｍは、Ａｌ、Ｍｇ、Ｎｉ、Ｃｏ、Ｆｅ、Ｃｒ、Ｖ、Ｔｉ、Ｃｕ、Ｂ、Ｃａ、Ｚｎ、Ｚｒ、Ｎｂ、Ｍｏ、Ｓｒ、Ｓｂ、Ｗ、Ｔｉ及びＢｉからなる群から選択される一つ以上の元素であり、
Ａは、−１または−２価の一つ以上のアニオンである。
【請求項８】
前記化学式１のリチウムマンガン複合酸化物は、下記化学式２で表されるリチウムニッケルマンガン複合酸化物（ＬＮＭＯ）であることを特徴とする、請求項７に記載の二次電池用電極：
ＬｉｘＮｉｙＭｎ２−ｙＯ４（２）
上記式中、０．９≦ｘ≦１．２、０．４≦ｙ≦０．５である。
【請求項９】
前記化学式２のリチウムニッケルマンガン複合酸化物は、ＬｉＮｉ０．５Ｍｎ１．５Ｏ４またはＬｉＮｉ０．４Ｍｎ１．６Ｏ４であることを特徴とする、請求項８に記載の二次電池用電極。
【請求項１０】
前記負極は、負極活物質として、下記化学式３で表されるリチウム金属酸化物を含むことを特徴とする、請求項６に記載の二次電池用電極：
ＬｉａＭ’ｂＯ４−ｃＡｃ（３）
上記式中、Ｍ’は、Ｔｉ、Ｓｎ、Ｃｕ、Ｐｂ、Ｓｂ、Ｚｎ、Ｆｅ、Ｉｎ、Ａｌ及びＺｒからなる群から選択される一つ以上の元素であり、
ａ及びｂは、０．１≦ａ≦４、０．２≦ｂ≦４の範囲でＭ’の酸化数（ｏｘｉｄａｔｉｏｎ  ｎｕｍｂｅｒ）によって決定され、
ｃは、０≦ｃ＜０．２の範囲でＡの酸化数によって決定され、
Ａは、−１または−２価の一つ以上のアニオンである。
【請求項１１】
前記化学式３のリチウム金属酸化物は、下記化学式４で表されるリチウムチタン酸化物（ＬＴＯ）であることを特徴とする、請求項１０に記載の二次電池用電極：
ＬｉａＴｉｂＯ４（４）
上記式中、０．５≦ａ≦３、１≦ｂ≦２．５である。
【請求項１２】
前記化学式４のリチウムチタン酸化物は、Ｌｉ１．３３Ｔｉ１．６７Ｏ４またはＬｉＴｉ２Ｏ４であることを特徴とする、請求項１１に記載の二次電池用電極。
【請求項１３】
請求項１乃至１２のいずれか１項に記載の電極を含むことを特徴とする、二次電池。
【請求項１４】
前記二次電池はリチウム二次電池であることを特徴とする、請求項１３に記載の二次電池。
【請求項１５】
請求項１３に記載の二次電池を単位電池として含むことを特徴とする、電池モジュール。
【請求項１６】
請求項１５に記載の電池モジュールを含むことを特徴とする、電池パック。
【請求項１７】
請求項１６に記載の電池パックを含むことを特徴とする、デバイス。
【請求項１８】
前記デバイスは、電気自動車、ハイブリッド電気自動車、プラグインハイブリッド電気自動車、または電力貯蔵用システムであることを特徴とする、請求項１７に記載のデバイス。
【請求項１９】
電極集電体の一面または両面に電極合剤が塗布されている二次電池用電極を製造する方法であって、
（ｉ）電極集電体に、平均直径が異なる２つの活物質の混合物を含む電極合剤を１次コーティングする段階と、
（ｉｉ）前記１次コーティングされた電極に、平均直径が同じ活物質を含む電極合剤を２次コーティングする段階とを含むことを特徴とする、二次電池用電極の製造方法。
【請求項２０】
前記１次コーティング後に乾燥過程を追加することを特徴とする、請求項１９に記載の二次電池用電極の製造方法。
【請求項２１】
前記２次コーティング後に乾燥過程及びプレス過程を含むことを特徴とする、請求項１９に記載の二次電池用電極の製造方法。
【発明の詳細な説明】
【技術分野】
【０００１】
本発明は、電極集電体の一面または両面に電極合剤が塗布されている二次電池用電極であって、前記電極合剤は、集電体に近い部分の電極合剤層（Ａ）及び集電体から遠い部分の電極合剤層（Ｂ）を含み、前記電極合剤層（Ａ）は、平均直径が異なる２つの活物質の混合物を含み、前記電極合剤層（Ｂ）は、平均直径が同じ活物質を含む二次電池用電極に関する。
【背景技術】
【０００２】
モバイル機器に対する技術開発及び需要が増加するに伴い、エネルギー源としての二次電池に対する需要が急増しており、そのような二次電池の中でも、高いエネルギー密度と作動電位を示し、サイクル寿命が長く、自己放電率の低いリチウム二次電池が商用化されて広く使用されている。
【０００３】
また、最近は、環境問題への関心が高まるにつれて、大気汚染の主要原因の一つであるガソリン車両、ディーゼル車両などの化石燃料を使用する車両を代替し得る電気自動車（ＥＶ）、ハイブリッド電気自動車（ＨＥＶ）などに対する研究が多く行われている。このような電気自動車（ＥＶ）、ハイブリッド電気自動車（ＨＥＶ）などの動力源としては、高いエネルギー密度、高い放電電圧及び出力安定性のリチウム二次電池が主に研究、使用されている。
【０００４】
リチウム二次電池は、電極集電体上にそれぞれ活物質が塗布されている正極と負極との間に多孔性の分離膜が介在された電極組立体に、リチウム塩を含む非水系電解質が含浸されている構造となっている。
【０００５】
このような電極構造において、集電体に接している電極合剤部分は、電子を集電体から遠く離れている電極活物質にまで伝達しなければならないため、高い電子伝導度が要求される。反面、集電体から遠い電極合剤部分は、電解液の含浸性及び電解液とのイオン伝導度に優れていることが要求され、充放電過程で発生し得るガスの排出に有利しなければならない。
【０００６】
したがって、このような要求を根本的に解決できる技術に対する必要性が非常に高い実情にある。
【発明の概要】
【発明が解決しようとする課題】
【０００７】
本発明は、上記のような従来技術の問題点及び過去から要請されてきた技術的課題を解決することを目的とする。
【０００８】
本出願の発明者らは、鋭意研究と様々な実験を重ねた結果、後述するように、直径が異なる活物質を使用した層と、単一直径の活物質を使用した層とを含む電極の場合、所望の効果を達成できることを見出し、本発明を完成するに至った。
【課題を解決するための手段】
【０００９】
したがって、本発明に係る二次電池用電極は、電極集電体の一面または両面に電極合剤が塗布されている二次電池用電極であって、前記電極合剤は、集電体に近い部分の電極合剤層（Ａ）及び集電体から遠い部分の電極合剤層（Ｂ）を含み、前記電極合剤層（Ａ）は、平均直径が異なる２つの活物質の混合物を含み、前記電極合剤層（Ｂ）は、平均直径が同じ活物質を含むことを特徴とする。
【００１０】
本出願の発明者らは、従来の単層電極の場合、電極集電体と近い部分まで電解液の含浸が十分でなく、電子伝導度及びイオン伝導度の向上を同時に達成できないことを見出し、電極集電体と近い部分は、相対的に小さい粒子が大きい粒子同士間を充填することによって、孔隙率を減少させ、これによって、電極密度を向上させるようにし、電極集電体と遠い部分は、相対的に大きい粒子の活物質を使用することによって、大きい孔隙率を有するようにすることで、上記問題を解決した。
【００１１】
したがって、前記電極は、互いに異なる電極密度を有する２層の電極合剤層を含んでおり、前記電極合剤層（Ａ）の電極密度を電極合剤層（Ｂ）の電極密度よりも高くすることができる。
【００１２】
一つの具体的な例において、前記電極合剤層（Ａ）の活物質は、その直径の範囲は特に制限されないが、例えば、平均直径１〜１０μｍの範囲の活物質と、平均直径３〜３０μｍの範囲の活物質との混合物であってもよい。
【００１３】
本出願の発明者らは、電極密度を高めるために、平均直径が小さい活物質のみを使用する場合、活物質の比表面積が広いため、構成活物質を連結するための高分子バインダー及び活物質間の導電経路を作るための導電材が多く必要となり、これによって容量が減少するという問題があり、これを解決するためにバインダーと導電材の量を減少させると、電池の寿命特性が低下するという問題があることを見出し、鋭意研究を重ねた結果、互いに異なる平均直径を有する活物質を使用する場合、相対的に小さい直径の活物質が、相対的に大きい直径の活物質の間に挿入されることによって、孔隙率が減少及び電極密度が増加することを確認した。
【００１４】
一方、前記電極合剤層（Ｂ）の活物質は、相対的に低い密度と大きい孔隙率を有することが好ましいので、一つの具体的な例において、前記電極合剤層（Ａ）に使用された相対的に大きい直径である平均直径３〜３０μｍの範囲の活物質を電極合剤層（Ｂ）に使用することができる。これは、別途に異なる直径の活物質を備えることによって発生し得るコストの増加を考慮するとき、好ましい。
【００１５】
前記電極合剤層（Ａ）及び電極合剤層（Ｂ）の構成は、特に制限されないが、例えば、全厚を基準として３：７〜７：３の割合で構成することができる。前記比率を外れて、電極合剤層（Ａ）の厚さが小さすぎる場合には、電子伝導度の向上という効果を発揮しにくく、電極合剤層（Ｂ）の厚さが小さすぎる場合には、電解液の含浸性が悪くなり、イオン伝導度の向上という効果を発揮しにくいため好ましくない。
【００１６】
一つの具体的な例において、前記二次電池用電極は、正極活物質を含む正極、または負極活物質を含む負極であってもよい。
【００１７】
前記二次電池用正極は、正極集電体上に正極活物質、導電材及びバインダーの混合物を塗布した後、乾燥及びプレスして製造され、必要によっては、前記混合物に充填剤をさらに添加することもある。
【００１８】
前記正極集電体は、一般に３〜５００μｍの厚さに製造する。このような正極集電体は、当該電池に化学的変化を誘発せずに高い導電性を有するものであれば、特に制限されるものではなく、例えば、ステンレススチール、アルミニウム、ニッケル、チタン、焼成炭素、またはアルミニウやステンレススチールの表面にカーボン、ニッケル、チタン、銀などで表面処理したものなどを使用することができる。集電体は、その表面に微細な凹凸を形成して正極活物質の接着力を高めることもでき、フィルム、シート、ホイル、ネット、多孔質体、発泡体、不織布体などの様々な形態が可能である。
【００１９】
前記正極活物質は、リチウムコバルト酸化物（ＬｉＣｏＯ２）、リチウムニッケル酸化物（ＬｉＮｉＯ２）などの層状化合物や、１またはそれ以上の遷移金属で置換された化合物；化学式Ｌｉ１＋ｘＭｎ２−ｘＯ４（ここで、ｘは０〜０．３３である。）、ＬｉＭｎＯ３、ＬｉＭｎ２Ｏ３、ＬｉＭｎＯ２などのリチウムマンガン酸化物；リチウム銅酸化物（Ｌｉ２ＣｕＯ２）；ＬｉＶ３Ｏ８、ＬｉＦｅ３Ｏ４、Ｖ２Ｏ５、Ｃｕ２Ｖ２Ｏ７などのバナジウム酸化物；化学式ＬｉＮｉ１−ｘＭｘＯ２（ここで、Ｍ＝Ｃｏ、Ｍｎ、Ａｌ、Ｃｕ、Ｆｅ、Ｍｇ、ＢまたはＧａであり、ｘ＝０．０１〜０．３である。）で表されるＮｉサイト型リチウムニッケル酸化物；化学式ＬｉＭｎ２−ｘＭｘＯ２（ここで、Ｍ＝Ｃｏ、Ｎｉ、Ｆｅ、Ｃｒ、ＺｎまたはＴａであり、ｘ＝０．０１〜０．１である。）またはＬｉ２Ｍｎ３ＭＯ８（ここで、Ｍ＝Ｆｅ、Ｃｏ、Ｎｉ、ＣｕまたはＺｎである。）で表されるリチウムマンガン複合酸化物；ＬｉＮｉｘＭｎ２−ｘＯ４で表されるスピネル構造のリチウムマンガン複合酸化物；化学式のＬｉの一部がアルカリ土金属イオンで置換されたＬｉＭｎ２Ｏ４；ジスルフィド化合物；Ｆｅ２（ＭｏＯ４）３などを挙げることができるが、これらに限定されるものではない。
【００２０】
一つの具体的な例において、前記正極活物質は、化学式１で表される高電位酸化物であるスピネル構造のリチウムマンガン複合酸化物であってもよい。
【００２１】
ＬｉｘＭｙＭｎ２−ｙＯ４−ｚＡｚ（１）
【００２２】
上記式中、０．９≦ｘ≦１．２、０＜ｙ＜２、０≦ｚ＜０．２であり、
【００２３】
Ｍは、Ａｌ、Ｍｇ、Ｎｉ、Ｃｏ、Ｆｅ、Ｃｒ、Ｖ、Ｔｉ、Ｃｕ、Ｂ、Ｃａ、Ｚｎ、Ｚｒ、Ｎｂ、Ｍｏ、Ｓｒ、Ｓｂ、Ｗ、Ｔｉ及びＢｉからなる群から選択される一つ以上の元素であり、
【００２４】
Ａは、−１または−２価の一つ以上のアニオンである。
【００２５】
詳細には、前記リチウムマンガン複合酸化物は、下記化学式２で表されるリチウムニッケルマンガン複合酸化物であってもよく、より詳細には、ＬｉＮｉ０．５Ｍｎ１．５Ｏ４またはＬｉＮｉ０．４Ｍｎ１．６Ｏ４であってもよい。
【００２６】
ＬｉｘＮｉｙＭｎ２−ｙＯ４（２）
【００２７】
上記式中、０．９≦ｘ≦１．２、０．４≦ｙ≦０．５である。
【００２８】
前記導電材は、通常、正極活物質を含んだ混合物全体の重量を基準として１〜５０重量％で添加される。このような導電材は、当該電池に化学的変化を誘発せずに導電性を有するものであれば、特に制限されるものではなく、例えば、天然黒鉛や人造黒鉛などの黒鉛；カーボンブラック、アセチレンブラック、ケチェンブラック、チャンネルブラック、ファーネスブラック、ランプブラック、サーマルブラックなどのカーボンブラック；炭素繊維や金属繊維などの導電性繊維；フッ化カーボン、アルミニウム、ニッケル粉末などの金属粉末；酸化亜鉛、チタン酸カリウムなどの導電性ウィスカー；酸化チタンなどの導電性金属酸化物；ポリフェニレン誘導体などの導電性素材などを使用することができる。
【００２９】
前記バインダーは、活物質と導電材などの結合及び集電体に対する結合を助ける成分であって、通常、正極活物質を含む混合物全体の重量を基準として１〜５０重量％で添加される。このようなバインダーの例としては、ポリフッ化ビニリデン、ポリビニルアルコール、カルボキシメチルセルローズ（ＣＭＣ）、澱粉、ヒドロキシプロピルセルローズ、再生セルローズ、ポリビニルピロリドン、テトラフルオロエチレン、ポリエチレン、ポリプロピレン、エチレン−プロピレン−ジエンターポリマー（ＥＰＤＭ）、スルホン化ＥＰＤＭ、スチレンブタジエンゴム、フッ素ゴム、様々な共重合体などを挙げることができる。
【００３０】
前記充填剤は、正極の膨張を抑制する成分として選択的に使用され、当該電池に化学的変化を誘発せずに繊維状材料であれば特に制限されるものではなく、例えば、ポリエチレン、ポリプロピレンなどのオレフィン系重合体；ガラス繊維、炭素繊維などの繊維状物質が使用される。
【００３１】
反面、負極は、負極集電体上に負極活物質を塗布、乾燥及びプレスして製造され、必要に応じて、上述したような導電材、バインダー、充填剤などを選択的にさらに含むことができる。
【００３２】
前記負極集電体は、一般に３〜５００μｍの厚さに製造される。このような負極集電体は、当該電池に化学的変化を誘発せずに導電性を有するものであれば、特に制限されるものではなく、例えば、銅、ステンレススチール、アルミニウム、ニッケル、チタン、焼成炭素、銅やステンレススチールの表面にカーボン、ニッケル、チタン、銀などで表面処理したもの、アルミニウム−カドミウム合金などを使用することができる。また、正極集電体と同様に、表面に微細な凹凸を形成して負極活物質の結合力を強化させることもでき、フィルム、シート、ホイル、ネット、多孔質体、発泡体、不織布体などの様々な形態で使用することができる。
【００３３】
前記負極活物質は、例えば、難黒鉛化炭素、黒鉛系炭素などの炭素；ＬｉｘＦｅ２Ｏ３（０≦ｘ≦１）、ＬｉｘＷＯ２（０≦ｘ≦１）、ＳｎｘＭｅ１-ｘＭｅ’ｙＯｚ（Ｍｅ：Ｍｎ、Ｆｅ、Ｐｂ、Ｇｅ；Ｍｅ’：Ａｌ、Ｂ、Ｐ、Ｓｉ、周期律表の１族、２族、３族元素、ハロゲン；０＜ｘ≦１；１≦ｙ≦３；１≦ｚ≦８）などの金属複合酸化物；リチウム金属；リチウム合金；ケイ素系合金；錫系合金；ＳｎＯ、ＳｎＯ２、ＰｂＯ、ＰｂＯ２、Ｐｂ２Ｏ３、Ｐｂ３Ｏ４、Ｓｂ２Ｏ３、Ｓｂ２Ｏ４、Ｓｂ２Ｏ５、ＧｅＯ、ＧｅＯ２、Ｂｉ２Ｏ３、Ｂｉ２Ｏ４、Ｂｉ２Ｏ５などの金属酸化物；ポリアセチレンなどの導電性高分子；Ｌｉ−Ｃｏ−Ｎｉ系材料；チタン酸化物；リチウムチタン酸化物などを使用することができる。
【００３４】
一つの具体的な例において、前記負極活物質は、下記化学式３で表されるリチウム金属酸化物であってもよい。
【００３５】
ＬｉａＭ’ｂＯ４−ｃＡｃ（３）
【００３６】
上記式中、Ｍ’は、Ｔｉ、Ｓｎ、Ｃｕ、Ｐｂ、Ｓｂ、Ｚｎ、Ｆｅ、Ｉｎ、Ａｌ及びＺｒからなる群から選択される一つ以上の元素であり、
【００３７】
ａ及びｂは、０．１≦ａ≦４；０．２≦ｂ≦４の範囲でＭ’の酸化数（ｏｘｉｄａｔｉｏｎ  ｎｕｍｂｅｒ）によって決定され、
【００３８】
ｃは、０≦ｃ＜０．２の範囲でＡの酸化数によって決定され、
【００３９】
Ａは、−１または−２価の一つ以上のアニオンである。
【００４０】
詳細には、前記化学式３のリチウム金属酸化物は、下記化学式４で表されるリチウムチタン酸化物（ＬＴＯ）であってもよく、具体的に、Ｌｉ０．８Ｔｉ２．２Ｏ４、Ｌｉ２．６７Ｔｉ１．３３Ｏ４、ＬｉＴｉ２Ｏ４、Ｌｉ１．３３Ｔｉ１．６７Ｏ４、Ｌｉ１．１４Ｔｉ１．７１Ｏ４などであってもよいが、リチウムイオンを吸蔵／放出できるものであればその組成及び種類において別途の制限はなく、より詳細には、充放電時に結晶構造の変化が少なく、可逆性に優れたスピネル構造のＬｉ１．３３Ｔｉ１．６７Ｏ４またはＬｉＴｉ２Ｏ４であってもよい。
【００４１】
ＬｉａＴｉｂＯ４（４）
【００４２】
上記式中、０．５≦ａ≦３、１≦ｂ≦２．５である。
【００４３】
一つの例において、前記負極活物質としてリチウムチタン酸化物（ＬＴＯ）を使用する場合、ＬＴＯ自体の電子伝導度が低いので、上記のような電極構造が好ましい。また、この場合、ＬＴＯの高い電位によって、相対的に高電位を有する上記化学式２で表されるＬｉｘＮｉｙＭｎ２−ｙＯ４のスピネルリチウムニッケルマンガン複合酸化物を正極活物質として使用することが好ましい。
【００４４】
本発明はまた、前記電極を含む二次電池、詳細にはリチウム二次電池を提供する。
【００４５】
前記リチウム二次電池は、前記正極と負極との間に分離膜が介在した構造の電極組立体に、リチウム塩含有電解液が含浸されている構造からなることができる。
【００４６】
前記分離膜は、正極と負極との間に介在し、高いイオン透過度及び機械的強度を有する絶縁性の薄い薄膜が使用される。一般に、分離膜の気孔径は０．０１〜１０μｍで、厚さは５〜３００μｍである。このような分離膜としては、例えば、耐化学性及び疎水性のポリプロピレンなどのオレフィン系ポリマー；ガラス繊維またはポリエチレンなどで作られたシートや不織布などが使用される。電解質としてポリマーなどの固体電解質が使用される場合には、固体電解質が分離膜を兼ねることもできる。
【００４７】
前記リチウム塩含有電解液は電解液及びリチウム塩からなっており、前記電解液としては、非水系有機溶媒、有機固体電解質、無機固体電解質などが使用されるが、これらに限定されるものではない。
【００４８】
前記非水系有機溶媒としては、例えば、Ｎ−メチル−２−ピロリジノン、プロピレンカーボネート、エチレンカーボネート、ブチレンカーボネート、ジメチルカーボネート、ジエチルカーボネート、γ−ブチロラクトン、１，２−ジメトキシエタン、テトラヒドロキシフラン（ｆｒａｎｃ）、２−メチルテトラヒドロフラン、ジメチルスルホキシド、１，３−ジオキソラン、ホルムアミド、ジメチルホルムアミド、ジオキソラン、アセトニトリル、ニトロメタン、ギ酸メチル、酢酸メチル、リン酸トリエステル、トリメトキシメタン、ジオキソラン誘導体、スルホラン、メチルスルホラン、１，３−ジメチル−２−イミダゾリジノン、プロピレンカーボネート誘導体、テトラヒドロフラン誘導体、エーテル、プロピオン酸メチル、プロピオン酸エチルなどの非プロトン性有機溶媒を使用することができる。
【００４９】
前記有機固体電解質としては、例えば、ポリエチレン誘導体、ポリエチレンオキシド誘導体、ポリプロピレンオキシド誘導体、リン酸エステルポリマー、ポリエジテーションリシン（ａｇｉｔａｔｉｏｎ  ｌｙｓｉｎｅ）、ポリエステルスルフィド、ポリビニルアルコール、ポリフッ化ビニリデン、イオン性解離基を含む重合体などを使用することができる。
【００５０】
前記無機固体電解質としては、例えば、Ｌｉ３Ｎ、ＬｉＩ、Ｌｉ５ＮＩ２、Ｌｉ３Ｎ−ＬｉＩ−ＬｉＯＨ、ＬｉＳｉＯ４、ＬｉＳｉＯ４−ＬｉＩ−ＬｉＯＨ、Ｌｉ２ＳｉＳ３、Ｌｉ４ＳｉＯ４、Ｌｉ４ＳｉＯ４−ＬｉＩ−ＬｉＯＨ、Ｌｉ３ＰＯ４−Ｌｉ２Ｓ−ＳｉＳ２などのＬｉの窒化物、ハロゲン化物、硫酸塩などを使用することができる。
【００５１】
前記リチウム塩は、前記非水系電解質に溶解しやすい物質であって、例えば、ＬｉＣｌ、ＬｉＢｒ、ＬｉＩ、ＬｉＣｌＯ４、ＬｉＢＦ４、ＬｉＢ１０Ｃｌ１０、ＬｉＰＦ６、ＬｉＣＦ３ＳＯ３、ＬｉＣＦ３ＣＯ２、ＬｉＡｓＦ６、ＬｉＳｂＦ６、ＬｉＡｌＣｌ４、ＣＨ３ＳＯ３Ｌｉ、（ＣＦ３ＳＯ２）２ＮＬｉ、クロロボランリチウム、低級脂肪族カルボン酸リチウム、４フェニルホウ酸リチウム、イミドなどを使用することができる。
【００５２】
また、電解液には、充放電特性、難燃性などの改善の目的で、例えば、ピリジン、トリエチルホスファイト、トリエタノールアミン、環状エーテル、エチレンジアミン、ｎ−グリム（ｇｌｙｍｅ）、ヘキサリン酸トリアミド、ニトロベンゼン誘導体、硫黄、キノンイミン染料、Ｎ−置換オキサゾリジノン、Ｎ，Ｎ−置換イミダゾリジン、エチレングリコールジアルキルエーテル、アンモニウム塩、ピロール、２−メトキシエタノール、三塩化アルミニウムなどが添加されてもよい。場合によっては、不燃性を付与するために、四塩化炭素、三フッ化エチレンなどのハロゲン含有溶媒をさらに含ませることもでき、高温保存特性を向上させるために二酸化炭酸ガスをさらに含ませることもでき、ＦＥＣ（Ｆｌｕｏｒｏ−Ｅｔｈｙｌｅｎｅ  Ｃａｒｂｏｎａｔｅ）、ＰＲＳ（Ｐｒｏｐｅｎｅ  ｓｕｌｔｏｎｅ）などをさらに含ませることができる。
【００５３】
一つの具体的な例において、ＬｉＰＦ６、ＬｉＣｌＯ４、ＬｉＢＦ４、ＬｉＮ（ＳＯ２ＣＦ３）２などのリチウム塩を、高誘電性溶媒であるＥＣまたはＰＣの環状カーボネートと、低粘度溶媒であるＤＥＣ、ＤＭＣまたはＥＭＣの線状カーボネートとの混合溶媒に添加して、リチウム塩含有非水系電解質を製造することができる。
【００５４】
本発明はまた、前記二次電池を単位電池として含む電池モジュール、前記電池モジュールを含む電池パックを提供し、前記電池パックを含むデバイスを提供する。
【００５５】
特に、前記電池パックは、高温安定性、長いサイクル特性及び高いレート特性などが要求される中大型デバイスの電源として使用することができる。
【００５６】
前記デバイスは、例えば、電気的モータによって動力を受けて動くパワーツール（ｐｏｗｅｒ  ｔｏｏｌ）；電気自動車（Ｅｌｅｃｔｒｉｃ  Ｖｅｈｉｃｌｅ、ＥＶ）、ハイブリッド電気自動車（Ｈｙｂｒｉｄ  Ｅｌｅｃｔｒｉｃ  Ｖｅｈｉｃｌｅ、ＨＥＶ）、プラグインハイブリッド電気自動車（Ｐｌｕｇ−ｉｎ  Ｈｙｂｒｉｄ  Ｅｌｅｃｔｒｉｃ  Ｖｅｈｉｃｌｅ、ＰＨＥＶ）などを含む電気車；電気自転車（Ｅ−ｂｉｋｅ）、電気スクーター（Ｅ−ｓｃｏｏｔｅｒ）を含む電気二輪車；電気ゴルフカート（ｅｌｅｃｔｒｉｃ  ｇｏｌｆ  ｃａｒｔ）；電力貯蔵用システムなどを挙げることができるが、これに限定されるものではない。
【００５７】
本発明は、集電体の一面または両面に電極合剤が塗布されている二次電池用電極を製造する方法であって、
【００５８】
（ｉ）電極集電体に、平均直径が異なる２つの活物質の混合物を含む電極合剤を１次コーティングする段階と、
【００５９】
（ｉｉ）前記１次コーティングされた電極に、平均直径が同じ活物質を含む電極合剤を２次コーティングする段階と、
【００６０】
を含む二次電池用電極の製造方法を提供する。
【００６１】
一つの具体的な例において、前記過程（ｉ）の１次コーティング後に乾燥過程をさらに含むことができる。乾燥過程なしにも電極合剤層（Ａ）上に電極合剤層（Ｂ）を塗布することができるが、乾燥過程を経る場合には、合剤相互間の混合を防止することができるので効果的である。
【００６２】
また、前記電極の製造方法は、２次コーティング後に電極を乾燥し、プレスする過程をさらに含むことができる。
【発明を実施するための形態】
【００６３】
以下、本発明の実施例を参照して説明するが、下記の実施例は本発明を例示するためのものであり、本発明の範疇がこれらに限定されるものではない。
【００６４】
＜実施例１＞
正極の製造
平均直径が１μｍであるＬｉＮｉ０．５Ｍｎ１．５Ｏ４と平均直径が５μｍであるＬｉＮｉ０．５Ｍｎ１．５Ｏ４との混合物を活物質として使用し、導電材（Ｄｅｎｋａ  ｂｌａｃｋ）、バインダー（ＰＶｄＦ）をそれぞれ９０：５：５の重量比でＮＭＰに入れてミキシングした正極合剤層（Ａ）を、２０μｍの厚さのアルミニウムホイルにコーティングして乾燥させた後、平均直径が５μｍであるＬｉＮｉ０．５Ｍｎ１．５Ｏ４を活物質として使用し、導電材（Ｄｅｎｋａ  ｂｌａｃｋ）、バインダー（ＰＶｄＦ）をそれぞれ９０：５：５の重量比でＮＭＰに入れてミキシングした正極合剤層（Ｂ）をその上にコーティングし、圧延及び乾燥して、正極合剤層（Ａ）の厚さが１５μｍ、正極合剤層（Ｂ）の厚さが３５μｍである正極を製造した。
【００６５】
負極の製造
平均直径が１μｍであるＬｉ１．３３Ｔｉ１．６７Ｏ４と平均直径が５μｍであるＬｉ１．３３Ｔｉ１．６７Ｏ４との混合物を活物質として使用し、導電材（Ｄｅｎｋａ  ｂｌａｃｋ）、バインダー（ＰＶｄＦ）をそれぞれ９０：５：５の重量比でＮＭＰに入れてミキシングした負極合剤層（Ａ）を、２０μｍの厚さの銅ホイルにコーティングして乾燥させた後、平均直径が５μｍであるＬｉ１．３３Ｔｉ１．６７Ｏ４を活物質として使用し、導電材（Ｄｅｎｋａ  ｂｌａｃｋ）、バインダー（ＰＶｄＦ）をそれぞれ９０：５：５の重量比でＮＭＰに入れてミキシングした負極合剤層（Ｂ）をその上にコーティングし、圧延及び乾燥して、負極合剤層（Ａ）の厚さが１５μｍ、負極合剤層（Ｂ）の厚さが３５μｍである負極を製造した。
【００６６】
＜実施例２＞
実施例１において、正極合剤層（Ａ）と負極合剤層（Ａ）の厚さが３５μｍ、正極合剤層（Ｂ）と負極合剤層（Ｂ）の厚さが１５μｍになるようにコーティングしたこと以外は、実施例１と同様の方法で正極及び負極を製造した。
【００６７】
＜実施例３＞
実施例１において、正極合剤層（Ａ）と負極合剤層（Ａ）の厚さが５μｍ、正極合剤層（Ｂ）と負極合剤層（Ｂ）の厚さが４５μｍになるようにコーティングしたこと以外は、実施例１と同様の方法で正極及び負極を製造した。
【００６８】
＜実施例４＞
実施例１において、正極合剤層（Ａ）と負極合剤層（Ａ）の厚さが１０μｍ、正極合剤層（Ｂ）と負極合剤層（Ｂ）の厚さが４０μｍになるようにコーティングしたこと以外は、実施例１と同様の方法で正極及び負極を製造した。
【００６９】
＜比較例１＞
平均直径が５μｍであるＬｉＮｉ０．５Ｍｎ１．５Ｏ４を活物質として使用し、導電材（Ｄｅｎｋａ  ｂｌａｃｋ）、バインダー（ＰＶｄＦ）をそれぞれ９０：５：５の重量比でＮＭＰに入れてミキシングした後、２０μｍの厚さのアルミニウムホイルにコーティングし、圧延及び乾燥して、正極合剤層の厚さが５０μｍである正極を製造し、Ｌｉ１．３３Ｔｉ１．６７Ｏ４を活物質として使用し、導電材（Ｄｅｎｋａ  ｂｌａｃｋ）、バインダー（ＰＶｄＦ）をそれぞれ９０：５：５の重量比でＮＭＰに入れてミキシングした後、２０μｍの厚さの銅ホイルにコーティングし、圧延及び乾燥して、負極合剤層の厚さが５０μｍである負極を製造した。
【００７０】
＜比較例２＞
実施例１において、正極合剤層（Ａ）に含まれる正極活物質として、平均直径が１μｍであるＬｉＮｉ０．５Ｍｎ１．５Ｏ４のみを使用したことと、負極合剤層（Ａ）に含まれる負極活物質として、平均直径が１μｍであるＬｉ１．３３Ｔｉ１．６７Ｏ４のみを使用したこと以外は、実施例１と同様の方法で正極及び負極を製造した。
【００７１】
＜実験例１＞
レート特性の評価
上記実施例１〜４及び比較例１及び２で製造された正極と負極との間に多孔性ポリエチレン分離膜を介在した後、１ＭのＬｉＰＦ６を含んでいるリチウム電解液を注入して、リチウム二次電池を作製した。
【００７２】
このように製造された電池を対象として、レート特性を確認するために、５Ｃ  ｒａｔｅでの容量を測定し、その結果を下記表１に示した。
【００７３】
【表１】
2015510249.tif 000002
【００７４】
表１を参照すると、本発明に係る実施例１〜４の電極を使用した電池の場合、９０％以上のレート特性を示しており、比較例１及び２の電極を使用した電池に比べて優れていることが確認できた。
【００７５】
特に、各電極合剤層が一定の厚さ比を有する実施例１及び２の電極を使用した電池は、９５％以上のレート特性を示しており、実施例３及び４の電極を使用した電池に比べてさらに優れた特性を示すことがわかる。
【００７６】
＜実験例２＞
寿命特性の評価
実験例１で製造されたリチウム二次電池を、１Ｃ／１Ｃで３００回充放電を進行しながら寿命特性を測定し、３Ｃ／３Ｃで３００回充放電を進行しながら寿命特性を測定して、その結果を下記表２に示した。
【００７７】
【表２】
2015510249.tif 000003
【００７８】
表２を参照すると、実施例１及び２の電極を使用した電池の場合、１Ｃ／１Ｃと３Ｃ／３Ｃでいずれも９０％以上の容量維持率を示し、実施例３及び４の電極を使用した電池の場合、１Ｃ／１Ｃでは９０％以上、３Ｃ／３Ｃでは８５％以上の容量維持率を示しており、比較例１及び２の電極を使用した電池に比べて寿命特性に優れていることがわかる。特に、レート（ｒａｔｅ）が低い場合にはあまり差がないが、レートが高い場合において、比較例１及び２の電極を使用した電池は容量維持率が著しく低下するため、レートが高い場合に、本発明に係る電極を使用した電池がさらに優れたサイクル特性を示すことを確認することができる。
【００７９】
一方、実施例１及び２と実施例３及び４を比較すると、上記実験例１のレート特性と同様に、各電極合剤層が一定の厚さ比を有する時、サイクル特性もまたさらに優れていることがわかる。
【００８０】
上記実験例１及び２の結果を総合して考慮すると、実施例１〜４の電極を使用する電池が、比較例１及び２の電極を使用する場合に比べて、レート特性及び寿命特性がいずれも優れていることが確認できた。
【００８１】
これは、本発明に係る実施例１〜４の場合、平均直径が互いに異なる活物質を含む電極合剤を１次コーティングし、平均直径が同じ活物質を含む電極合剤を２次コーティングすることによって、電極集電体に近い部分の密度がさらに高い電極を製造できるので、電子伝導度、電解液の濡れ性、イオン伝導度などが向上する反面、比較例１の場合、１種類の電極合剤層のみを含むため、電子伝導度及びイオン伝導度を共に向上させることができず、比較例２の場合、電極集電体と近い電極合剤層の活物質の比表面積が広いため、これを連結させるための導電材とバインダーの量が足りなくなるからであると思われる。
【００８２】
一方、実施例１及び２と、実施例３及び４から、本願発明と同一の二重層構成の電極を使用するとしても、各電極合剤層の厚さ比が電池性能に影響を与えることがわかる。すなわち、実施例３及び４の場合、電極集電体と近い電極合剤層の厚さが、電極集電体から遠い電極合剤層の厚さに比べて薄いため、電子伝導度の特性の向上に限界があるからである。
【００８３】
本発明の属する分野における通常の知識を有する者であれば、上記内容に基づいて本発明の範疇内で様々な応用及び変形を行うことが可能であろう。
【産業上の利用可能性】
【００８４】
以上説明したように、本発明に係る二次電池用電極は、平均直径の組み合わせが異なる活物質を使用して多層構造の電極を製造することによって、電解液の含浸性、イオン伝導度、電子伝導度などが向上して、これを含む二次電池の電気化学的性能を向上させるという効果がある。
【国際調査報告】
2015510249.tif 000004
2015510249.tif 000005
2015510249.tif 000006
2015510249.tif 000007